"石炭系重質油、石油系重質油及びそれらからなる樹脂を熱処理して得られるタールのうちから選ばれた1または2以上のタールを由来とするメソフェーズピッチと、炭素微粒子とを混合してなる混合物を有機溶剤で抽出処理するときの抽出残分を電極活物質に用いることを特徴とする電気二重層キャパシタ用電極活物質の製造方法。前記有機溶剤が、トルエン、テトラヒドロフラン、ピリジンまたはキノリンを含むことを特徴とする請求項1に記載の電気二重層キャパシタ用電極活物質の製造方法請求項1または2のいずれか1項に記載の電気二重層キャパシタ用電極活物質の製造方法によって得られ、炭素に対する水素の原子比H/Cが0.35~0.42の範囲で、且つ、比表面積が5~65m2gの範囲にある電気二重層キャパシタ用活物質を用いることを特徴とする電気二重層キャパシタ。しかしながら、従来の賦活処理を伴う電気二重層キャパシタ用電極活物質の製造方法では、特許文献2のものを含め、電極単位体積当たりの高容量化を得ることが困難である。本発明は、上記の課題に鑑みてなされたものであり、安価で且つ電極単位体積当たりの静電容量が高い電気二重層キャパシタを得ることができる電気二重層キャパシタ用電極活物質の製造方法および電気二重層キャパシタ用電極活物質を提供することを目的とする。本発明に係る電気二重層キャパシタ用電極活物質の製造方法は、石炭系重質油、石油系重質油及びそれらからなる樹脂を熱処理して得られるタールのうちから選ばれた1または2以上のタールを由来とするメソフェーズピッチと、炭素微粒子とを混合してなる混合物を有機溶剤で抽出処理するときの抽出残分を電極活物質に用いることを特徴とする。また、本発明に係る電気二重層キャパシタ用電極活物質の製造方法は、好ましくは、前記有機溶剤が、トルエンまたはトルエンと同等以上の前記メソフェーズピッチ溶解力を有する溶剤であることを特徴とする。さらに、本発明に係る電気二重層キャパシタ用電極活物質の製造方法は、好ましくは、前記の有機溶剤が、少なくともテトラヒドロフラン、ピリジンまたはキノリンを含むことを特徴とする。また、本発明に係る電気二重層キャパシタは、上記の電気二重層キャパシタ電極活物質の製造方法によって得られ、炭素に対する水素の原子比H/Cが0.35~0.42の範囲内にある電気二重層キャパシタ用電極活物質を用いることを特徴とする。また、本発明に係る電気二重層キャパシタは、上記の電気二重層キャパシタ電極活物質の製造方法によって得られ、比表面積が5~65m2gの範囲内にある電気二重層キャパシタ用電極活物質を用いることを特徴とする。以上のような本発明によれば、従来技術のような賦活処理を必要とせず、電極単位体積当たりの静電容量が高い電気二重層キャパシタを得ることができる。また、本発明の電気二重層キャパシタ電極活物質の製造方法を用いた電気二重層キャパシタでも、同様の効果を好適に発揮することができる。以下、本発明に係る電気二重層用電極活物質の製造方法および電気二重層キャパシタの実施例を図面を参照して説明する。なお、背景技術や課題で既に説明した内容と共通の前提事項は適宜省略する。本実施の形態に係る電気二重層キャパシタ用電極活物質の製造方法は、石炭系重質油、石油系重質油及びそれらからなる樹脂を熱処理して得られるタールのうちから選ばれた1または2以上のタールを由来とするメソフェーズピッチと、炭素微粒子とを混合してなる混合物を有機溶剤で抽出処理するときの抽出残分を電極活物質に用いるものである。[メソフェーズピッチ]本実施形態で使用するメソフェーズピッチは、1石炭系重質油2石油系重質油312の一方または双方の重質油からなる樹脂を熱処理して得られるタールのうちから選ばれた1または2以上のタール由来のメソフェーズピッチが好ましい。また、これらのメソフェーズピッチをさらに熱処理して得られるメソフェーズピッチであってもよい。なお、重質油やタール油は、一次キノリン不溶分QIと呼ばれる成分を含む場合がある。この一次QIは、不純物を含むことがあるため、高純度の電極活物質を得る観点からは、一次QIを予め遠心分離あるいは精密ろ過器で除去した後、熱処理によってメソフェーズピッチ製造するのが好ましい。[炭素微粒子]本実施形態で使用する炭素微粒子は、その種類を限定するものでないが、蓄熱した炉の中でガスの燃焼と分解を繰り返して製造した炭素微粒子であるサーマルブラック以下、TCBとするを用いることが好ましい。また、炭素微粒子を単体で使用するだけでなく、カーボンナノチューブ、カーボンナノファイバーとも呼ばれる直径がナノメートルオーダーの繊維状の炭素材料である気相成長繊維VGCFと混合して使用することもできる。[有機溶剤]本実施形態で使用する有機溶剤は、その種類を限定するものでないが、電極用活物質を用いて非水系電気二重層キャパシタを構成したとき、電極用活物質から電解液への油分の溶出を避ける必要があることから、トルエンまたはトルエンと同等以上の、重質油等の炭素前駆体溶解力を有する溶剤を用いることが好ましい。このようなトルエンと同等以上の炭素前駆体溶解力を有する有機溶剤として、窒素含有複素環化合物であるキノリン、ピリジン、テトラハイドロフランTHF等を挙げることができる。これらの有機溶剤は単独で用いてもよく、また、混合して用いても良い。ここで、抽出残分となる例えばトルエン不溶分以下TIとはJISK2425で定義されるものとする。キノリン不溶分以下QI、その他の溶剤不溶分についても、上記JISK2425の分析法に準ずるものとする。[抽出処理]有機溶剤を使って炭素前駆体を抽出処理するには、適宜の方法を用いることができ、例えば、ソックスレー抽出法を用いることができる。また、有機溶剤を使って炭素前駆体を抽出処理するに際し、予め、適宜の方法で粉砕した炭素前駆体を用いてもよい。また、有機溶剤を使って炭素前駆体を抽出処理するに際し、加熱して抽出温度を高くすると、溶解速度や溶解力を上げるうえで好ましい。また、抽出処理を多段階で行なってもよく、例えば、トルエンで抽出した後、さらに、溶解力の強い例えばキノリン等で抽出してもよい。抽出処理後の抽出残分を回収するには、適宜の分離方法を用いることができ、例えば、遠心分離、ろ過法などが使用される。得られる電極活物質は、熱処理による脱溶剤を行なってもよい。例えば、不活性雰囲気下、300~400°Cに加熱してもよく、さらにまた、酸等で洗浄し、重金属等の不純物を除去してもよい。また、電極活物質は、用途に応じ、適宜の方法で粉砕分級等を行い、粒度を調整してもよい。以上説明した本実施の形態例に係る電気二重層キャパシタ用電極活物質の製造方法によれば、電極単位たて席当たりの静電容量が高い電気二重層キャパシタを得ることができる。また、このとき、従来技術のような賦活処理を必要としない。[電気二重層キャパシタ]本実施の形態に係る電気二重層キャパシタは、上記の電気二重層キャパシタ用電極活物質の製造方法によって得られ、炭素に対する水素の原子比H/Cが0.35~0.42の範囲内で、且つ、BET比表面積が5~65m2/gにある電気二重層キャパシタ用電極活物質である。本実施の形態例に係る電気二重層キャパシタは、特に非水系電気二重層キャパシタ用途に適している。[実施例]以下、本実施の形態例に係る電気二重層キャパシタ用電極活物質の製造方法および電気二重層キャパシタの実施例を説明する。なお、本発明は、以下に説明する実施例に限定されるものでない。実施例―1電極活物質の調製活性炭前駆体として用いるコールタール系メソフェーズピッチ以下、CTPmpとするはメソフェーズ含有量が100である。炭素微粒子としてサーマルブラック以下、TCBとするをディスクミルで解粒したものを用いる。解粒したTCBとCTPmpを、質量比で5~10:90~95の比で取り、攪拌羽根付きの加熱槽で、230°Cで5時間、攪拌混合した。つづいて、この混合物を冷却し、ペレット状にした。さらにこのペレットを32メッシュ以下に粉砕した後、混合物粉末20gに対し、200gのピリジン中、60°Cで6時間煮沸した。煮沸後、遠心分離機でピリジン溶液を除いた後、新たにピリジンを加えて、ピリジンが着色しなくなるまで上記操作を繰り返した。その後、残渣を回収し、真空中、110°Cで6時間乾燥し、活物質―1を得た。シート電極の調製活物質、三井デュポンフルオロケミカル社製PTFE-J登録商標およびライオン製ケッチェンブラックEC600JD登録商標を重量比8:1:1で混合分散し、シート化して厚み100μmのシート電極を得た。シート電極は、直径16mmφの円盤状に打ち抜き、120°Cで8時間減圧乾燥した。テストセルの調製市販のガラス繊維製ろ紙をセパレータに用い、上記シートを用いて2極式のテストセルを組んだ。テストセルには、宝泉製HSフラットセルを用いた。電解液は、富山薬品工業株式会社製の1モル/kgトリエチルメチルアンモニウムテトラフルオーブルマイドTEMABF4を含有するスルホランとエチルメチルカーボネート混合溶液を用いた。シート電極は、充放電前に、電解質液を減圧下3時間含浸させた。静電容量の測定上記2極式セルで、充放電装置としてナガノ製充放電装置BTS2004Wを用い、所定電圧を印加し、100mA/gで5回充放電させ、5回目の放電工程の電流―電圧曲線の傾きから静電容量を測定した。なお、所定電圧は、2.7V、3.0V、3.3V、3.6V、4.0Vに設定して測定した。静電容量の算出テストセルに装入されたシート電極の重量Wgとし、充放電電流IをI=100mA/gWと設定した。次式で、静電容量C単位:Fを求めた。C=IT2-T1/V1-V2V1:充電電圧80となる値単位:VV2:充電電圧40となる値単位:VT1:V1における時間単位:secT2:V2における時間単位:secI:放電電流単位:A得られた静電容量Cを正負極のシート電極体積含浸工程前に測定するの和で割って体積毎静電容量単位体積当たりの静電容量単位:F/ccを算出した。これらの結果を図1に示す。以下の他の実施例についても同様である。実施例―2実施例―1で使用したサーマルブラックTCBに対し、気相成長繊維VGCFとCTPmpを加熱、攪拌混合し、ピリジンで煮沸処理した残渣を回収し、真空中、110°Cで6時間乾燥し、活物質―2を得た。得られた活物質―2は実施例―1と同様に処理し、測定評価した。比較例-1実施例―1で使用したTCBを使用せずにCTPmpを加熱、攪拌し、ピリジンで煮沸処理した残渣を回収し、真空中、110°Cで6時間乾燥し、比較活物質―1を得た。得られた比較活物質―1は実施例―1と同様に処理し、測定評価した。測定評価図1は、実施例1,2及び比較例1における、充電電圧と容量密度の関係を表したグラフである。このグラフからは、充電電圧2.7V~4.0Vの範囲において、実施例1,2の容量密度は、比較例1の容量密度より高くなることが判る。すなわち、実施例1,2の活物質を利用し電気二重層キャパシタとするとこで、電極単位体積当たりの静電容量が高い電気二重層キャパシタを得ることができる。"